Procédé de délamination d’un ensemble (2) comprenant au moins une membrane polymère (4) et au moins une couche catalytique (6, 6a, 6b), l’ensemble (2) étant configuré pour être intégré à un module d’électrolyse (1), la membrane polymère (4) comprenant au moins deux faces (8, 10) opposées l’une de l’autre, au moins une des faces (8, 10) étant recouverte au moins en partie de la couche catalytique (6, 6a, 6b), le procédé comprenant au moins une première étape (100) au cours de laquelle de la vapeur d’eau produite à partir d’eau déionisée et surchauffée (12) est projetée contre au moins une des faces (8, 10) de la membrane polymère (4), le procédé comprenant une deuxième étape (200) concomitante à la première étape (100) au cours de laquelle la couche catalytique (6, 6a, 6b) est désolidarisée de la face (8, 10) de la membrane polymère (4) ayant été traitée lors de la première étape (100). Procédé de délamination selon la revendication 1, au cours duquel la deuxième étape (200) est effectuée par grattage de la face (8, 10) de la membrane polymère (4) ayant été traitée lors de la première étape (100). Procédé de délamination selon l’une quelconque des revendications 1 ou 2, au cours duquel la vapeur d’eau (12) est projetée à une température comprise entre 100°C et 300°C, et préférentiellement entre 120°C et 300°C. Procédé de délamination selon l’une quelconque des revendications 1 à 3, au cours duquel la vapeur d’eau (12) est projetée à une pression comprise entre 1bar et 8bar. Procédé de délamination selon l’une quelconque des revendications 1 à 4, au cours duquel, à une étape postérieure à la deuxième étape (200), la membrane polymère (4) est nettoyée par immersion dans une solution aqueuse à un pH prédéfini. Procédé de délamination selon l’une quelconque des revendications 1 à 5, au cours duquel la vapeur d’eau (12) est projetée de manière simultanée sur les deux faces (8, 10) de la membrane polymère (4). Procédé de délamination selon l’une quelconque des revendications 1 à 5, au cours duquel la vapeur d’eau (12) est projetée sur l’une des deux faces (8, 10) de la membrane polymère (4), puis sur l’autre des deux faces (8, 10) de la membrane polymère (4). Procédé de délamination selon l’une quelconque des revendications 1 à 7, configuré pour délaminer l’ensemble (2) qui comprend la membrane polymère (4), une couche catalytique anodique (6a) disposée sur l’une des faces de la membrane polymère (4) et une couche catalytique cathodique (6b) disposée sur l’autre des faces de la membrane polymère (4). Procédé de délamination selon la revendication 8, dans lequel la couche catalytique anodique (6a) est composée au moins d’un mélange de nanoparticules d’oxyde d’iridium et d’ionomères. Procédé de délamination selon l’une quelconque des revendications 8 ou 9, dans lequel la couche catalytique cathodique (6b) est composée au moins d’une dispersion de nanoparticules de platine sur une poudre de carbone. Procédé de reconditionnement d’un ensemble comprenant au moins une membrane polymère (4) et au moins une couche catalytique (6, 6a, 6b), le procédé de reconditionnement comprenant au moins une étape (300) postérieure à la deuxième étape (200) du procédé de délamination, au cours de laquelle on reconstitue un nouvel ensemble (2) au moins en partie au moyen de la membrane polymère (4) obtenue à l’issue du procédé de délamination selon l’une quelconque des revendications 1 à 10. Procédé de reconditionnement selon la revendication 11, au cours duquel on reconstitue le nouvel ensemble (2) au moins en partie au moyen de la couche catalytique (6, 6a, 6b) obtenue après la deuxième étape (200) du procédé de délamination. Dispositif de délamination d’un ensemble (2) comprenant au moins une membrane polymère (4) et au moins une couche catalytique (6, 6a, 6b), l’ensemble (2) étant configuré pour être intégré à un module d’électrolyse (1), le dispositif de délamination comprenant au moins un dispositif de production (16) d’une vapeur d’eau déionisée et surchauffée relié fluidiquement à un moyen de projection (14) de ladite vapeur. Dispositif de délamination selon la revendications 13, comprenant au moins un organe de grattage (22) destiné à gratter l’une ou l’autre des faces (8, 10) de la membrane polymère (4).